(57)【要約】      （修正有）【課題】塗膜硬度、柔軟性、耐酸性、耐アルカリ性、耐アルコール性、耐油性、耐磨耗性などの物性バランスに優れ、かつソフトで、天然皮革様な手触り感のある塗膜を形成可能にするソフトフィール塗料用水系分散体組成物を提供する。【解決手段】（Ａ）下記（ａ）、（ｂ）、（ｃ）を構成成分として含有し、かつポリウレタン主鎖の末端基がＯＨ基であることを特徴とする水系ポリウレタン分散体組成物。（ａ）１分子中に２つ以上のイソシアネート基を含有する有機ポリイソシアネート化合物。（ｂ）下記式（１）及び（２）の繰り返し単位からなり、（１）と（２）の割合が（１）／（２）＝８０／２０〜２０／８０（モル比）であり、末端基が水酸基であることを特徴とする脂肪族ポリカーボネートジオール。2008303284.tif 0000092008303284.tif 000010（ｃ）カルボキシル基および／またはスルホン基含有ポリオールもしくはその塩。【選択図】なし【特許請求の範囲】
【請求項１】
（Ａ）水系ポリウレタン分散体が、下記（ａ）、（ｂ）並びに（ｃ）の成分を反応させて得られたポリウレタンを含有し、かつ該ポリウレタン主鎖の末端基がＯＨ基であることを特徴とする水系ポリウレタン分散体。
（ａ）１分子中に２つ以上のイソシアネート基を含有する有機ポリイソシアネート化合物。
（ｂ）下記式（１）及び（２）の繰り返し単位からなり、（１）と（２）の割合が（１）／（２）＝８０／２０〜２０／８０（モル比）であり、末端基が水酸基である脂肪族ポリカーボネートジオール。
【化１】
2008303284.tif 000007
【化２】
2008303284.tif 000008
（ｃ）カルボキシル基及び／又はスルホン基含有ポリオールもしくはその塩。
【請求項２】
（Ａ）請求項１記載の水系ポリウレタン分散体、及び（Ｂ）水系ポリイソシアネート分散体を必須成分として含有することを特徴とするソフトフィール塗料用水系分散体組成物。
【請求項３】
請求項１記載の（ａ）有機ポリイソシアネート化合物が、脂肪族及び／又は脂環族有機ジイソシアネート化合物であることを特徴とする請求項２に記載のソフトフィール塗料用水系分散体組成物。
【請求項４】
請求項１記載の水系ポリウレタン分散体に含有されるＯＨ末端基を有するポリウレタン主鎖の数平均分子量が８００〜５００００の範囲にあることを特徴とする請求項２又は３に記載のソフトフィール塗料用水系分散体組成物。
【請求項５】
水系ポリイソシアネート分散体が、自己乳化性水系ポリイソシアネート分散体であることを特徴とする請求項２〜４のいずれか１項に記載のソフトフィール塗料用水系分散体組成物。
【発明の詳細な説明】
【技術分野】
【０００１】
本発明は、特定の構造を有するポリカーボネートジオールから得られたポリウレタン主鎖の末端基がＯＨ基である水系ポリウレタン分散体と該水系ポリウレタン分散体及び水系ポリイソシアネート分散体からなるソフトフィール塗料用水系分散体組成物に関するものである。
【背景技術】
【０００２】
従来、ポリウレタン樹脂は、合成皮革、人工皮革、接着剤、家具用塗料、自動車塗料等の幅広い領域で使用されており、イソシアネートと反応させるポリオール成分としてポリエーテルやポリエステルが用いられてきた。しかしながら、近年、耐熱性、耐候性、耐加水分解性、耐黴性、耐油性等、樹脂の耐性への要求の高度化、さらには、手触り感覚がソフトで、天然皮革様なソフトフィール塗料への要求が高まってきている。従来の水系ポリウレタンの製法としては、溶媒中でＮＣＯ末端基を有するプレポリマーを作製し、水への乳化と同時に鎖伸張剤を用いて高分子化し、溶媒を除去することにより水系ポリウレタン分散体を得ていた。しかし、耐性を向上させるには、架橋剤を用いての架橋構造の導入が必要であるが、ポリウレタンの一次分子量が長いため、ハイレベルの耐性要求とソフトフィール感を両立させるには困難であった。
【発明の開示】
【発明が解決しようとする課題】
【０００３】
本発明は、塗膜硬度、柔軟性、耐酸性、耐アルカリ性、耐アルコール性、耐油性、耐磨耗性などの物性バランスに優れ、かつソフトで、天然皮革様な手触り感のある塗膜を形成可能にするソフトフィール塗料用水系分散体組成物を提供することを目的とする。
【課題を解決するための手段】
【０００４】
本発明者等は、鋭意検討を重ねた結果、特定の構造を有するポリカーボネートジオールから得られたポリウレタン主鎖の末端基がＯＨ基である水系ポリウレタン分散体と水系ポリイソシアネート分散体を組み合わせることにより、ソフトで、天然皮革様な手触り感があり、かつ塗膜耐性とのバランスに優れたソフトフィール塗料が得られることを見出し、本発明をなすに至った。
【０００５】
即ち、本発明は、下記の態様を含むものである。
（１）（Ａ）水系ポリウレタン分散体が、下記の（ａ）、（ｂ）並びに（ｃ）の成分を反応させて得られたポリウレタンを含有し、該ポリウレタン主鎖の末端基がＯＨ基であることを特徴とする水系ポリウレタン分散体。
（ａ）１分子中に２つ以上のイソシアネート基を含有する有機ポリイソシアネート化合物。
（ｂ）下記式（１）及び（２）の繰り返し単位からなり、（１）と（２）の割合が（１）／（２）＝８０／２０〜２０／８０（モル比）であり、末端基が水酸基である脂肪族ポリカーボネートジオール。
【化１】
2008303284.tif 000002
【化２】
2008303284.tif 000003
（ｃ）カルボキシル基及び／又はスルホン基含有ポリオールもしくはその塩。
【０００６】
（２）（Ａ）上記（１）記載の水系ポリウレタン分散体、及び（Ｂ）水系ポリイソシアネート分散体を必須成分として含有することを特徴とするソフトフィール塗料用水系分散体組成物。
（３）上記（１）記載の（ａ）有機ポリイソシアネート化合物が、脂肪族及び／又は脂環族有機ジイソシアネート化合物であることを特徴とする上記（２）に記載のソフトフィール塗料用水系分散体組成物。
（４）上記（１）記載の水系ポリウレタン分散体に含有されるＯＨ末端基を有するポリウレタン主鎖の数平均分子量が８００〜５００００の範囲にあることを特徴とする上記（２）又は（３）に記載のソフトフィール塗料用水系分散体組成物。
（５）水系ポリイソシアネート分散体が、自己乳化性の水系ポリイソシアネート分散体であることを特徴とする上記（２）〜（４）のいずれかに１項に記載のソフトフィール塗料用水系分散体組成物。
【発明の効果】
【０００７】
本発明の特定の構造を有するポリカーボネートジオールから得られたポリウレタン主鎖の末端基がＯＨ基である水系ポリウレタン分散体と水系ポリイソシアネート分散体より得られるソフトフィール塗料用水系分散体組成物を用いることにより、塗膜硬度、柔軟性、耐酸性、耐アルカリ性、耐アルコール性、耐油性、耐磨耗性などの物性バランスに優れ、ソフトで、天然皮革様な手触り感のあるソフトフィール塗膜を提供することができる。
【発明を実施するための最良の形態】
【０００８】
以下、本発明について詳細に述べる。
本発明の水系ポリウレタン分散体の製造に用いる有機ポリイソシアネート化合物としては、トリレンジイソシアネート、ジフェニルメタンジイソシアネート、ジイソシアネートシクロヘキサン、トリレンジイソシアネート、ヘキサメチレンジイソシアネート、トリメチルヘキサンジイソシアネート、１，５−ナフタレンジイソシアネート、キシリレンジイソシアネート、２，６−ジイソシアネートメチルカプロエート、イソホロンジイソシアネート、メチルシクロヘキサン−２，４−（または２，６−）ジイソシアネート、４，４’−メチレンビス（シクロヘキシルイソシアネート）などの芳香族、脂肪族、脂環族系有機ジイソシアネート、あるいはこれらのビュレット体、イソシアヌレート体等の多官能イソシアネート基を含有する多量体、あるいはこれらのイソシアネートの単独または混合物が挙げられる。
特に耐候性の点から、ヘキサメチレンジイソシアネート（ＨＤＩ）、イソホロンジイソシアネート（ＩＰＤＩ）、ドデカンジイソシアネート、シクロヘキサンジイソシアネート、ジシクロヘキシルメタンジイソシアネートなどの脂肪族及び／又は脂環族ジイソシアネートが好ましい。
【０００９】
次に、通常の水系ポリウレタン分散体の製造に用いるポリカーボネートジオールとしては、エチレングリコール、１，２−プロパンジオール、１，３−プロパンジオール、１，２−ブタンジオール、１，３−ブタンジオール、１，４−ブタンジオール、２−メチル−１，３−プロパンジオール、ネオペンチルグリコール、２，３−ブタンジオール、１，５−ヘキサンジオール、２，５−ヘキサンジオール、１，６−ヘキサンジオール、１，７−ヘプタンジオール、１，８−オクタンジオール、２−メチル−１，８−オクタンジオール、１，９−ノナンジオール、１，１０−デカンジオール、１，１１−ウンデカンジオール、１，１２−ドデカンジオール、１，４−シクロヘキサンジオール、１，４−シクロヘキサンジメタノール等ジオールからなるポリカーボネートジオールが挙げられる。
しかしながら、本発明者等は、各種ポリカーボネートジオールを本発明の用途に用いることを検討した結果、上記（ｂ）で特定した構造を有するポリカーボネートジオールから得られたポリウレタン主鎖の末端基がＯＨ基である水系ポリウレタン分散体と水系ポリイソシアネート分散体を組み合わせることにより、ソフトで、天然皮革様な手触り感があり、塗膜耐性とのバランスに優れたソフトフィール塗料が得られることを見出した。
【００１０】
すなわち、（ｂ）で特定した構造を有するポリカーボネートジオールは、下記式（１）および（２）の繰り返し単位からなり、（１）と（２）の割合が（１）／（２）＝８０／２０〜２０／８０（モル比）であり、末端基が水酸基であることを特徴とする脂肪族ポリカーボネートジオールである。
【化３】
2008303284.tif 000004
【化４】
2008303284.tif 000005
【００１１】
本発明で用いるポリカーボネートジオールは、Ｓｃｈｅｌｌ著、Ｐｏｌｙｍｅｒ  Ｒｅｖｉｅｗ第９巻、第９〜２０頁（１９６４年）に記載された種々の方法により、１，５−ペンタンジオールと１，６−ヘキサンジオールから合成される共重合ポリカーボネートジオールである。該ポリカーボネートジオールを構成する上記式（１）と（２）で示される繰り返し単位のの共重合比における（１）の割合が（１）／（２）＝８０／２０（モル比）を超えると、得られる塗膜のソフト感が損なわれるので好ましくない。また、該ポリカーボネートジオールを構成する繰り返し単位の共重合比における（１）の割合が（５）／（６）＝２０／８０（モル比）未満においても得られる塗膜のソフト感が損なわれるばかりでなく、耐油性、耐摩耗性も悪化するので好ましくない。より好ましいポリカーボネートジオールを構成する繰り返し単位である（１）と（２）の割合は（１）／（２）＝７０／３０〜３０／７０（モル比）、さらに好ましくは（１）／（２）＝６０／４０〜４０／６０（モル比）の範囲である。
【００１２】
本発明に用いるポリカーボネートジオールは、１，５−ペンタンジオールと１，６−ヘキサンジオールから合成される共重合ポリカーボネートジオールであるが、その特徴を阻害しない範囲で、その他の低分子量ジオールを共重合成分として含有することができる。具体的に使用できるその他のジオールとしては、エチレングリコール、１，２−プロパンジオール、１，３−プロパンジオール、１，２−ブタンジオール、１，３−ブタンジオール、１，４−ブタンジオール、２−メチル−１，３−プロパンジオール、ネオペンチルグリコール、２，３−ブタンジオール、２，５−ヘキサンジオール、１，７−ヘプタンジオール、１，８−オクタンジオール、２−メチル−１，８−オクタンジオール、１，９−ノナンジオール、１，１０−デカンジオール、１，１１−ウンデカンジオール、１，１２−ドデカンジオール、１，４−シクロヘキサンジオール、１，４−シクロヘキサンジメタノール等が挙げられるが、それらのジオールの割合は、１，５−ペンタンジオールと１，６−ヘキサンジオールを含む全モノマージオールに占める割合として、４０重量％未満、好ましくは２０重量％未満、さらに好ましくは１０重量％未満である。
【００１３】
本発明における、ポリカーボネートジオールの数平均分子量は５００〜１００００、好ましくは１０００〜５０００、さらに好ましくは１５００〜３０００の範囲である。数平均分子量が５００未満になると、塗膜の柔軟性が低下し、ソフト感が著しく損なわれる可能性がある。また、数平均分子量が１００００を超えると、高分子主鎖の末端基がＯＨ基であるポリウレタンの製造時のイソシアネートとの反応が遅くなり、製造に長時間を要するばかりではなく、得られる該ポリウレタンの粘度が高くなり、水への分散が難しくなるので好ましくない。
本発明に用いられるポリカーボネートジオールのポリマー末端は、実質的にすべてヒドロキシル基であることが望ましい。
【００１４】
本発明においては、１，５−ペンタンジオールと、１，６−ヘキサンジオールの他に、１分子に３個以上のヒドロキシル基を有する化合物、例えば、トリメチロールエタン、トリメチロールプロパン、ヘキサントリオール、ペンタエリスリトール、グリセリン等を少量用いることにより、一分子中の平均水酸基数が２以上に多官能化されたポリカーボネートポリオール及び高分子主鎖の末端基がＯＨ基であるポリウレタンの製造時に、２官能ポリカーボネートジオールに加えてトリメチロールエタン、トリメチロールプロパン、ヘキサントリオール、ペンタエリスリトール、グリセリン等の３官能ポリオールモノマーを共重合して得られる１分子中の平均ＯＨ基数が２以上である高分子主鎖の末端基がＯＨ基であるポリウレタンも含まれる。
【００１５】
さらに、本発明に用いる（ｃ）カルボキシル基及び／又はスルホン基含有ポリオールもしくはその塩は、高分子主鎖の末端基がＯＨ基である水系ポリウレタンを水中に自己乳化させること、及び水系ポリウレタン分散体の分散安定性を付与することを目的として、カルボキシレート基またはスルホネート基導入のために使用される成分である。カルボキシル基含有ポリオールとしては、例えば、２，２−ジメチロールプロピオン酸（ＤＭＰＡ）、２，２−ジメチロールブタン酸、２，２−ジメチロールヘプタン酸、２，２−ジメチロールオクタン酸などが挙げられる。また、スルホン基含有ポリオールとしては、例えば、スルホン酸ジオール｛３−（２，３−ジヒドロキシプロポキシ）−１−プロパンスルホン酸｝およびスルファミン酸ジオール｛Ｎ，Ｎ−ビス（２−ヒドロキシルキル）スルファミン酸｝およびそのアルキレンオキサイド付加物等が挙げられる。これらのカルボキシル基及び／又はスルホン基含有ポリオールの塩としては、例えば、アンモニウム塩、アミン塩［炭素数１〜１２の１級アミン（１級モノアミン、例えば、メチルアミン、エチルアミン、プロピルアミンおよびオクチルアミン）塩、２級モノアミン（ジメチルアミン、ジエチルアミンおよびジブチルアミン）塩、３級モノアミン（トリメチルアミン、トリエチルアミントリエタノールアミン、Ｎ−メチルジエタノールアミンおよびＮ，Ｎ−ジメチルエタノールアミン等の脂肪族３級モノアミン；Ｎ−メチルピペリジンおよびＮ−メチルモルホリン等の複素環式３級モノアミン；ベンジルジメチルアミン、α−メチルベンジルジメチルアミン；およびＮ−ジメチルアニリン等の芳香環含有３級モノアミン）塩］、アルカリ金属（ナトリウム、カリウムおよびリチウムカチオン）塩、ならびにこれらの２種以上の併用が挙げられる。
【００１６】
塩のうち好ましいものは、アミン塩、さらに好ましいものは脂肪族３級モノアミン塩であり、特に好ましいものはトリエチルアミン塩である。
該ポリオールが塩ではなく、カルボキシル基及び／又はスルホン基含有ポリオールの場合は、中和剤を使用してカルボキシル基及び／又はスルホン基を中和してカルボキシレート基及び／又はスルホネート基とすることができる。
中和剤としては、前記の対イオンとして挙げたカチオンを形成するアルカリ性化合物が挙げられる。例えば、アンモニア、アミン［炭素数１〜１２の１級アミン（１級モノアミン、例えばメチルアミン、エチルアミン、プロピルアミンおよびオクチルアミン）、２級モノアミン（ジメチルアミン、ジエチルアミンおよびジブチルアミン）、３級モノアミン（トリメチルアミン、トリエチルアミントリエタノールアミン、Ｎ−メチルジエタノールアミンおよびＮ，Ｎ−ジメチルエタノールアミン等の脂肪族３級モノアミン；Ｎ−メチルピペリジンおよびＮ−メチルモルホリン等の複素環式３級モノアミン；ベンジルジメチルアミン、α−メチルベンジルジメチルアミン；およびＮ−ジメチルアニリン等の芳香環含有３級モノアミン）］、アルカリ金属（ナトリウム、カリウムおよびリチウムカチオン）、アルカリ金属水酸化物、ならびにこれらの２種以上の併用が挙げられる。
これらのうち好ましいものはアミンであり、さらに好ましいものは脂肪族３級モノアミンであり、特に好ましいものはトリエチルアミンである。
【００１７】
当然のことながら、適当な界面活性剤、例えば、高級脂肪酸、樹脂酸、酸性脂肪アルコール、硫酸エステル、スルフォン酸高級アルキル、スルフォン酸アルキルアリール、スルフォン化ひまし油、スルフォコハク酸エステル等に代表されるアニオン性界面活性剤、あるいはエチレンオキサイドと長鎖脂肪アルコールまたはフェノール類との公知の反応生成物に代表されるノニオン性界面活性剤等を併用して乳化安定性を保持してもよい。これらのうち好ましい界面活性剤としては、ノニオン性界面活性剤である。
また、ウレタン化反応においては反応を促進させるため、必要に応じて、通常のウレタン反応に使用される触媒を使用してもよい。触媒には、アミン触媒、例えば、トリエチルアミン、Ｎ−エチルモルホリン、トリエチレンジアミンなど；錫系触媒、例えば、ジブチル錫ジラウリレート、ジオクチル錫ジラウリレートおよびオクチル酸錫；チタン系触媒、例えばテトラブチルチタネート等が挙げられる。
【００１８】
本発明による高分子主鎖の末端基がＯＨ基である水系ポリウレタン分散体の製造方法は、例えば、以下のような方法により得られる。
分子内に活性水素含有基を含まない有機溶剤（例えば、アセトン、メチルエチルケトン、テトラヒドロフラン、Ｎ，Ｎ−ジメチルホルムアミド等）の存在下または非存在下で、１分子中に２つ以上のイソシアネート基を含有する有機ポリイソシアネート（ａ）と特定構造を有するポリカーボネートジオール（ｂ）並びにカルボキシル基及び／又はスルホン基含有ポリオールもしくはその塩（ｃ）とを、（ＮＣＯ基／ＯＨ基）当量比が、０．５〜０．９９の範囲でワンショット法または多段法により、ウレタン化反応させて、高分子主鎖の末端基がＯＨ基であるポリウレタンを合成し、必要に応じて、該ポリウレタンを中和剤で中和した後、得られた該反応液を強攪拌しているところに水を滴下する、滴下終了後引き続いて溶媒を除去することによりＯＨ基末端水性ポリウレタン分散体が得られる。また、得られた該反応液を水中に攪拌しながら添加し溶媒を除去してＯＨ基末端水系ポリウレタン分散体を得ることも可能である。高分子主査の末端基がＯＨ基であるポリウレタンの水への分散方法は、最終的に得られる水系ポリウレタン分散体の粒径と粒径分布を制御しやすいように、適宜選択すればよい。
【００１９】
（ＮＣＯ基／ＯＨ基）当量比が０．５を下回ると得られる高分子主鎖の末端基がＯＨ基であるポリウレタンの分子量が小さすぎて、安定な水分散体が得られない場合があり、得られたとしても、該ＯＨ基末端水系ポリウレタン分散体と水系ポリイソシアネート分散体を構成成分とするソフトフィール塗料組成物が形成する皮膜の柔軟性が不足しソフトな手触りが得られない。また、（ＮＣＯ基／ＯＨ基）当量比が０．９９を上回ると得られる高分子主鎖の末端基がＯＨ基であるポリウレタンの分子量が大きくなりすぎて、系の粘度が上昇し、取り扱いが困難となり、好ましくない。そういった観点から、本発明の高分子主鎖の末端基がＯＨ基であるポリウレタンの数平均分子量は８００〜５００００の範囲が好ましい。カルボキシル基及び／又はスルホン基含有ポリオールの使用量は、ポリウレタン樹脂の重量に対してカルボキシル基及び／又はスルホン基が０．０１〜１０重量％含有するのが好ましい。さらに好ましくは０．１〜７重量％であり、特に好ましくは０．５〜５重量％の範囲である。カルボキシル基及び／又はスルホン基が０．０１重量％を下回ると、十分なエマルジョン安定性が得られず、好ましくない。また、１０重量％を越えると、得られる皮膜の耐水性が不十分になる。
また、カルボキシル基及び／又はスルホン基含有ポリオール（ｃ）を含まずに、１分子中に２つ以上のイソシアネート基を含有する有機ポリイソシアネート（ａ）と特定構造を有するポリカーボネートジオール（ｂ）だけを用いて、前記方法と同様にしてＮＣＯ末端プレポリマーとし、これにカルボキシル基及び／又はスルホン基含有ポリオール（ｃ）を最終的な（ＮＣＯ基／ＯＨ基）当量比が０．５〜０．９９の範囲となるように用いて反応させる方法もある。
【００２０】
さらに、本発明で使用する水系ポリイソシアネート分散体（Ｂ）は１分子中に２つ以上のイソシアネート基を含有する有機ポリイソシアネートから得られる疎水性ポリイソシアネートにノニオン性親水基含有化合物を導入した親水性ポリイソシアネートに対して、イオン性界面活性剤を混合させることにより得られる水分散安定性に優れた自己乳化性ポリイソシアネートや、疎水性ポリイソシアネート、オキシエチレン基を有する親水性ポリイソシアネート及びイソシアネート基に対して不活性な溶剤からなる水分散性ポリイソシアネート組成物、あるいは有機ジイソシアネートから得られる疎水性ポリイソシアネートにオキシム系、活性メチレン系、フェノール系、メルカプタン系、酸アミド系、酸イミド系、イミダゾール系、尿素系、アミン系、イミン系、重亜硫酸塩系、ピラゾール系、トリアゾール系等のブロック剤と水分散性を付与するに必要なノニオン性親水基を有する化合物、例えば片末端に活性水素を有し、かつ、ポリエチレンオキサイド鎖を有する化合物またはイオン性親水基を有する化合物、例えばヒドロキシカルボン酸、ヒドロキシスルホン酸等を反応させることにより得られるブロックド水系ポリイソシアネート分散体が挙げられる。
【００２１】
該水系ポリイソシアネート分散体（Ｂ）の構成成分である、前述した如きの有機ジイソシアネートを１種類あるいは２種類以上を用いて得られる疎水性ポリイソシアネートとしては、分子内にビュウレット、イソシアヌレート、ウレタン、ウレトジオン、アロファネート等の構造を有するものが挙げられる。ビュウレット構造を有するものは接着性に優れており、イソシアヌレート構造を有するものは耐候性に優れており、長い側鎖を有するアルコール化合物を用いたウレタン構造を有するものは弾性及び伸展性に優れており、ウレトジオン構造あるいはアロファネート構造を有するものは低粘度であるという特徴を有している。
疎水性ポリイソシアネートを親水化するのに用いる化合物としては、活性水素含有基を有するポリオキシエチレン化合物が挙げられる。水分散安定性を考慮した場合、特に好ましいのはポリエチレングリコールモノメチルエーテルである。
【００２２】
さらに、水分散安定性を向上させるのに用いるイオン性界面活性剤のうち、アニオン性界面活性剤としては、例えば、アルキルベンゼンスルホン酸アンモニウム、アルキルジサルフェートナトリウム、アルキルジフェニルエーテルジスルフォネートナトリウム、ジアルキルスルホコハク酸ナトリウム等が挙げられる。カチオン性界面活性剤としては、例えば、アルキルトリメチルアンモニウムブロマイド、アルキルピリジニウムブロマイド、イミダゾリニウムラウレート等が挙げられる。
片末端に活性水素を有しイオン性親水基を有する化合物としては、前述した如きのカルボキシル基及び／又はスルホン基含有ポリオールもしくはその塩（ｃ）が挙げられる。
【００２３】
ブロック化剤としては、以下の系の化合物が挙げられる。
オキシム系；  ホルムアルデヒドオキシム、アセトアルデヒドオキシム、アセトオキシム、メチルエチルケトオキシム、シクロヘキサノンオキシム等。
活性メチレン系；  マロン酸ジエステル（マロン酸ジメチル、マロン酸ジエチル、マロン酸ジｎ−ブチル、マロン酸ジ２−エチルヘキシル、マロン酸メチルｎ−ブチル、マロン酸エチルｎ−ブチル、マロン酸メチルｓｅｃ−ブチル、マロン酸エチルｓｅｃ−ブチル、マロン酸メチルｔ−ブチル、マロン酸エチルｔ−ブチル、メチルマロン酸ジエチル、マロン酸ジベンジル、マロン酸ジフェニル、マロン酸ベンジルエチル、マロン酸エチルフェニル、マロン酸ｔ−ブチルフェニル、イソプロピリデンマロネート等）、アセト酢酸エステル（アセト酢酸メチル、アセト酢酸エチル、アセト酢酸ｎ−プロピル、アセト酢酸イソプロピル、アセト酢酸ｎ−ブチル、アセト酢酸ｎ−プロピル、アセト酢酸イソプロピル、アセト酢酸ｎ−ブチル、アセト酢酸ｔ−ブチル、アセト酢酸ベンジル、アセト酢酸フェニル等）。
【００２４】
フェノール系；フェノール、クレゾール、エチルフェノール、ブチルフェノール等。
メルカプタン系；ブチルメルカプタン、ドデシルメルカプタン等。
酸アミド系；アセトアニリド、酢酸アミド、ε−カプロラクタム、δ−バレロラクタム、γ−ブチロラクタム等。
酸イミド系；コハク酸イミド、マレイン酸イミド等。
イミダゾール系；イミダゾール、２−メチルイミダゾール等。
尿素系；尿素、チオ尿素、エチレン尿素等。
アミン系；ジフェニルアミン、アニリン、カルバゾール等。
イミン系；エチレンイミン、ポリエチレンイミン等。
重亜硫酸塩系；重亜硫酸ソーダ等。
ピラゾール系；ピラゾール、３−メチルピラゾール、３，５−ジメチルピラゾール等。
トリアゾール系；１，２，４−トリアゾール等。
上記のうち、オキシム系、活性メチレン系、ピラゾール系が好ましく、具体的な好ましい例としては、アセトオキシム、メチルエチルケトオキシム、マロン酸ジエステル、アセト酢酸エステル、ピラゾール等が挙げられる。特に、低温硬化性の点からは、マロン酸ジエステル、アセト酢酸エステル、ピラゾール混合系が好ましく、より好ましくはマロン酸ジエステル、アセト酢酸混合系、更に好ましくはマロン酸ジエステルが好ましい。マロン酸ジエステルの中では、工業的入手の容易さ等からマロン酸ジエチルが好ましい。
【００２５】
本発明で用いる水系ポリイソシアネート分散体（Ｂ）としては、旭化成ケミカルズ社製のデュラネートＷＢ４０−１００、デュラネートＷＢ４０−８０Ｄ、大日本インキ化学社製のバーノックＤＮＷ−５０００、バーノックＤＮＷ−５０１０、バーノックＤＮＷ−５１００、バーノックＤＮＷ−５２００、バーノックＤＮＷ−６０００、バイエル社製のＢａｙｈｙｄｕｒ−ＶＰ  ＬＳ２０３２、Ｂａｙｈｙｄｕｒ−ＶＰ２０５０、ローディア社製のＲｈｏｄｏｃｏａｔＷＴ２１０２等が挙げられる。
水系ポリウレタン分散体（Ａ）と水系ポリイソシアナート分散体（Ｂ）との配合比は、塗膜性能の点からＯＨ／ＮＣＯ＝２／１〜１／３（当量比）、より好ましくはＯＨ／ＮＣＯ＝１／０．８〜１／２（当量比）である。ＯＨ基１当量に対してＮＣＯ基が０．５当量未満では十分な耐性を有する塗膜物性が得られず、３当量を超えると塗膜の耐熱性等に問題が出る可能性があり好ましくない。
【００２６】
本発明のソフトフィール塗料組成物には、各種用途に応じて、硬化促進剤（触媒）、充填剤、難燃剤、染料、有機または無機顔料、離型剤、流動性調整剤、可塑剤、抗酸化剤、紫外線吸収剤、光安定剤、消泡剤、レベリング剤、着色剤、溶剤等を添加することができる。
硬化促進剤としては、例えば、モノアミンであるトリエチルアミン、Ｎ，Ｎ−ジメチルシクロヘキシルアミン、ジアミンであるテトラメチルエチレンジアミン、その他トリアミン、環状アミン、ジメチルエタノールアミンのようなアルコールアミン、エーテルアミン等が挙げられる。金属触媒としては、例えば、酢酸カリウム、２−エチルヘキサン酸カリウム、酢酸カルシウム、オクチル酸鉛、ジブチル錫ジラウレート、オクチル酸錫、ビスマスネオデカノエート、ビスマスオキシカーボネート、ビスマス２−エチルヘキサノエート、オクチル酸亜鉛、亜鉛ネオデカノエート、ホスフィン、ホスホリン等、一般的に用いられるものが使用できる。
【００２７】
充填剤や顔料としては、織布、ガラス繊維、炭素繊維、ポリアミド繊維、雲母、カオリン、ベントナイト、金属粉、アゾ顔料、カーボンブラック、クレー、シリカ、タルク、石膏、アルミナ白、炭酸バリウム、樹脂微粒子等の一般的に用いられているものが使用できる。中でも当該目的とするソフトな感触を得るためには樹脂微粒子がより好ましい。
光沢調整のために、シリカ等の艶消し剤を併用してもよい。艶消し剤の具体例としては、AcemattHKシリーズ、AcemattOKシリーズ、AcemattTSシリーズ（いずれもDegussa社製）等が挙げられる。
離型剤や流動性調整剤、レベリング剤としては、シリコーン、エアロジル、ワックス、ステアリン酸塩、ＢＹＫ−３３１（ＢＹＫケミカル社製）のようなポリシロキサン等が用いられる。
【００２８】
本発明に用いられる添加剤としては、少なくとも酸化防止剤、光安定剤及び熱安定剤が用いられることが望ましい。これらの酸化防止剤としては、燐酸、亜燐酸の脂肪族、芳香族またはアルキル其置換芳香族エステルや次亜燐酸誘導体、フェニルスルフォン酸、フェニルホスフィン酸、ジフェニルホスホン酸、ポリホスホネート、ジアルキルペンタエリスリトールジホスファイト、ジアルキルビスフェノールＡジホスファイト等のリン化合物；フェノール系誘導体、特にヒンダードフェノール化合物、チョエーテル系、ジチオ酸塩系；メルカプトベンズイミダゾール系、チオカルバニリド系、チオジプロピオン酸エステル等のイオウを含む化合物；スズマレート、ジブチルスズモノオキシド等のスズ系化合物を用いることができる。
これらは単独で用いても２種以上を組み合わせて用いてもよい。
本発明のソフトフィール塗料用水系分散体組成物の塗装方法としては、（Ａ）及び（Ｂ）各々の成分を塗装直前に混合した後、スプレー、ロール、はけ等で基材に塗布する方法が用いられる。（Ａ）及び（Ｂ）各々の成分を予め混合しておき、塗布する方法も可能である。後者においては、硬化剤を用いる場合は、硬化剤を使用直前に添加する方法が好ましい。
本発明のソフトフィール塗料用水系分散体組成物は、家電製品、ＯＡ製品、自動車内装部品、皮革の表面処理等に好ましく用いることができる。
【実施例】
【００２９】
以下実施例などを用いて、本発明を更に詳細に説明するが、本発明はこれらの実施例などによって何ら限定されるものではない。以下の実施例および比較例における、塗膜物性の評価は、以下の試験方法に従って実施した。
＜試験方法＞
１．塗膜硬度
Double-Pendulum  Damping試験法を用いた。ガラス板（標準板）で、振り子の振れ角度が５°から２°に減衰するまでの時間を４４０±６秒（ｔ0）に設定した。また、ガラス板上に塗膜を作製し、塗膜上での振り子の振れ角度が５°から２°に減衰するまでの時間（ｔ1）を測定した。塗膜硬度評価結果は、塗膜硬度（Ｘ）＝（ｔ1）／（ｔ0）で表した。数値は大きいほど塗膜表面が硬い。
２．耐磨耗性
ＪＩＳ−Ｋ−５６００−５−８の方法に準じ、テーバー型磨耗試験機を用い測定した。磨耗試験前の重量と磨耗試験（５００回転）後の塗膜板の重量変化を測定し表記した。
【００３０】
３．ソフト感
塗膜板表面を手で触った時の感触により、ソフト感を評価した。判定結果は以下の表記で表した。
○  ：  良好なソフト感
△  ：  比較的良好なソフト感
×  ：  ソフトとは感じられない
４．耐酸性
温度２０℃条件下で、０．１Ｎの硫酸水溶液に、塗布板を２４時間浸漬後、膜の表面状態を目視判定し、下記の基準で評価した。
◎  ：  変化なし
○  ：  ほとんど変化なし
△  ：  一部劣化あり
×  ：  著しい劣化あり
【００３１】
５．耐アルコール性
温度２０℃の条件下で、５０％のエタノール水溶液に、塗布板を４時間浸漬後、膜の表面状態を目視判定し、前項４．の基準で評価した。
６．耐アルカリ性
温度５５℃の条件下で、０．１ＮのＮａＯＨ水溶液に、塗布板を２時間浸漬後、膜の表面状態を目視判定し、前項４．の基準で評価した。
７．耐油性
温度２０℃の条件下で、オレイン酸を塗布板上に０．１ｇ付着させ、４時間後、膜の表面状態を目視判定し、前項４．の基準で評価した。
【００３２】
〔合成例１〕
メチルエチルケトン（ＭＥＫ）７５ｇにポリカーボネートジオール１（Ｃ５，６−ＰＣＤＬ−１：１，５−ペンタンジオールと１，６−ヘキサンジオールを５０／５０のモル比で共重合して得られたポリカーボネートジオールで、数平均分子量１９５８）１００ｇ、３０ｇのＭＥＫに溶解したジメチロールプロパン（ＤＭＰＡ）３．４３ｇを２．５９ｇのトリエチルアミン（ＴＥＡ）で中和した溶液、イソホロンジイソシアネート（ＩＰＤＩ）１１．３７ｇを、Ｎ2ガスでシールした還流冷却器、温度計および攪拌装置を有する反応器にいれ、８０℃にて８時間かけて、未反応のＮＣＯ基がなくなるまでウレタン化反応を行い、ＯＨ基末端のポリウレタン溶液を得た。該ＯＨ基末端のポリウレタン溶液を４０℃に設定し、２５０ｒｐｍで攪拌しておき、そこに２８０ｇの蒸留水を２０分で滴下してＯＨ基末端のポリウレタン分散液を得た。さらに該分散液を８０℃に昇温して、３時間かけてＭＥＫを除去し、ＯＨ基末端のポリウレタンエマルジョン−１（ＰＵＤ−１）を作製した。得られたポリウレタンの数平均分子量は７８００であった。
該合成例における各原料のモル比は、下記の如くである。
ＩＰＤＩ／ＰＣＤＬ／ＤＭＰＡ／ＴＥＡ＝２／２／１／１（モル比）
【００３３】
〔合成例２〕
ポリカーボネートジオール−１に変えて、ポリカーボネートジオール−２（Ｃ５，６−ＰＣＤＬ−２：１，５−ペンタンジオールと１，６−ヘキサンジオールを５０／５０のモル比で共重合して得られたポリカーボネートジオールで、数平均分子量１０００）を用いた以外は、合成例１と同様にして、ＯＨ基末端のポリウレタンエマルジョン−２（ＰＵＤ−２）を得た。
該合成例における各原料のモル比は、下記の如くである。得られたポリウレタンの数平均分子量は４７００であった。
ＩＰＤＩ／ＰＣＤＬ／ＤＭＰＡ／ＴＥＡ＝２／２／１／１（モル比）
【００３４】
〔合成例３〕
ポリカーボネートジオール−１に変えて、ポリカーボネートジオール−３（Ｃ５，６−ＰＣＤＬ−３：１，５−ペンタンジオールと１，６−ヘキサンジオールを５０／５０のモル比で共重合して得られたポリカーボネートジオールで、数平均分子量８００）を用いた以外は、合成例１と同様にして、ＯＨ基末端のポリウレタンエマルジョン−３（ＰＵＤ−３）を得た。得られたポリウレタンの数平均分子量は４１００であった。
該合成例における各原料のモル比は、下記の如くである。
ＩＰＤＩ／ＰＣＤＬ／ＤＭＰＡ／ＴＥＡ＝２／２／１／１（モル比）
〔合成例４〕
ＩＰＤＩ／ＰＣＤＬ／ＤＭＰＡ／ＴＥＡ＝８／７／２／２（モル比）に変えた以外は、合成例１と同様にして、ＯＨ基末端のポリウレタンエマルジョン−４（ＰＵＤ−４）を得た。得られたポリウレタンの数平均分子量は２５０００であった。
【００３５】
〔合成例５〕
メチルエチルケトン（ＭＥＫ）７５ｇにポリカーボネートジオール１（Ｃ５，６−ＰＣＤＬ−１：１，５−ペンタンジオールと１，６−ヘキサンジオールを５０／５０のモル比で共重合して得られたポリカーボネートジオールで、数平均分子量１９５８）１００ｇ、３０ｇのＭＥＫに溶解したジメチロールプロパン（ＤＭＰＡ）３．４３ｇを２．５９ｇのトリエチルアミン（ＴＥＡ）で中和した溶液、イソホロンジイソシアネート（ＩＰＤＩ）１１．３７ｇを、Ｎ2ガスでシールした還流冷却器、温度計および攪拌装置を有する反応器にいれ、８０℃にて８時間かけて、未反応のＮＣＯ基がなくなるまでウレタン化反応を行い、ＯＨ基末端を有するポリウレタン溶液を得た。該ＯＨ基末端を有するポリウレタン溶液を４０℃に設定した５６０ｇの蒸留水に、攪拌しながら徐々に２０分かけて滴下し、ＯＨ基末端を有するポリウレタン分散液を得た。さらに該分散液を８０℃に昇温して、３時間かけてＭＥＫを除去し、ＯＨ基末端のポリウレタンエマルジョン−５（ＰＵＤ−５）を作製した。得られたポリウレタンの数平均分子量は７８００であった。
該合成例における各原料のモル比は、下記の如くである。
ＩＰＤＩ／ＰＣＤＬ／ＤＭＰＡ／ＴＥＡ＝２／２／１／１（モル比）
【００３６】
［実施例１］
合成例１で得られたＰＵＤ−１に水系ポリイソシアネート分散体として、旭化成ケミカルズ社製のデュラネートＷＢ４０−１００を用いて、ＮＣＯ／ＯＨ＝１．５０（モル比）の割合で混合し、ソフトフィール塗料用組成物を作製した。
該塗料用組成物をガラス板に塗布し、８０℃で３０分乾燥した後、１２０℃で９０分キュアリングして、厚さ２５ｍμの膜を得た。
得られた被膜を用いて各物性を測定した。その結果を表１に示す。
［実施例２］
合成例２で得られたＰＵＤ−２に水系ポリイソシアネート分散体として、旭化成ケミカルズ社製のデュラネートＷＢ４０−１００を用いて、ＮＣＯ／ＯＨ＝１．５０（モル比）の割合で混合し、ソフトフィール塗料用組成物を作製した。
該塗料用組成物をガラス板に塗布し、８０℃で３０分乾燥した後、１２０℃で９０分キュアリングして、厚さ２５ｍμの膜を得た。
得られた被膜を用いて各物性を測定した。その結果を表１に示す。
【００３７】
［実施例３］
合成例３で得られたＰＵＤ−３に水系ポリイソシアネート分散体として、旭化成ケミカルズ社製のデュラネートＷＢ４０−１００を用いて、ＮＣＯ／ＯＨ＝１．５０（モル比）の割合で混合し、ソフトフィール塗料用組成物を作製した。
該塗料用組成物をガラス板に塗布し、８０℃で３０分乾燥した後、１２０℃で９０分キュアリングして、厚さ２５ｍμの膜を得た。
得られた被膜を用いて各物性を測定した。その結果を表１に示す。
［実施例４］
合成例４で得られたＰＵＤ−４に水系ポリイソシアネート分散体として、旭化成ケミカルズ社製のデュラネートＷＢ４０−１００を用いて、ＮＣＯ／ＯＨ＝１．５０（モル比）の割合で混合し、ソフトフィール塗料用組成物を作製した。
該塗料用組成物をガラス板に塗布し、８０℃で３０分乾燥した後、１２０℃で９０分キュアリングして、厚さ２５ｍμの膜を得た。
得られた被膜を用いて各物性を測定した。その結果を表１に示す。
【００３８】
［実施例５］
合成例１で得られたＰＵＤ−１に水系ポリイソシアネート分散体として、旭化成ケミカルズ社製のデュラネートＷＴ２０−１００を用いて、ＮＣＯ／ＯＨ＝１．５０（モル比）の割合で混合し、ソフトフィール塗料用組成物を作製した。
該塗料用組成物をガラス板に塗布し、８０℃で３０分乾燥した後、１２０℃で９０分キュアリングして、厚さ２５ｍμの膜を得た。
得られた被膜を用いて各物性を測定した。その結果を表１に示す。
［実施例６］
合成例５で得られたＰＵＤ−５に水系ポリイソシアネート分散体として、旭化成ケミカルズ社製のデュラネートＷＢ４０−１００を用いて、ＮＣＯ／ＯＨ＝１．５０（モル比）の割合で混合し、ソフトフィール塗料用組成物を作製した。
該塗料用組成物をガラス板に塗布し、８０℃で３０分乾燥した後、１２０℃で９０分キュアリングして、厚さ２５ｍμの膜を得た。
得られた被膜を用いて各物性を測定した。その結果を表１に示す。
【００３９】
［比較例１］
ＰＵＤ−１に変えて、ポリカーボネートジオールとして、１，６−ヘキサンジオールのホモポリマー（Ｃ６−ＰＣＤＬ）である東亜合成社製カルボジオールＤ−２０００を用いた以外は、合成例１と同様にして得られた、ＯＨ基末端のポリウレタンエマルジョン（ＰＵＤ−６）に水系ポリイソシアネート分散体として、旭化成ケミカルズ社製のデュラネートＷＢ４０−１００を用いて、ＮＣＯ／ＯＨ＝１．５０（モル比）の割合で混合し、塗料用組成物を作製した。
該塗料用組成物をガラス板に塗布し、８０℃で３０分乾燥した後、１２０℃で９０分キュアリングして、厚さ２５ｍμの膜を得た。
得られた被膜を用いて各物性を測定した。その結果を表１に示す。
【００４０】
［比較例１］
ＰＵＤ−２に変えて、ポリカーボネートジオールとして、Ｃ６−ＰＣＤＬである東亜合成社製カルボジオールＤ−１０００を用いた以外は、合成例１と同様にして得られた、ＯＨ基末端のポリウレタンエマルジョン（ＰＵＤ−７）に水系ポリイソシアネート分散体として、旭化成ケミカルズ社製のデュラネートＷＢ４０−１００を用いて、ＮＣＯ／ＯＨ＝１．５０（モル比）の割合で混合し、塗料用組成物を作製した。
該塗料用組成物をガラス板に塗布し、８０℃で３０分乾燥した後、１２０℃で９０分キュアリングして、厚さ２５ｍμの膜を得た。
得られた被膜を用いて各物性を測定した。その結果を表１に示す。
【００４１】
【表１】
2008303284.tif 000006
【産業上の利用可能性】
【００４２】
本発明のソフトフィール塗料用水系分散体組成物は、家電製品、ＯＡ製品、自動車内装部品、皮革の表面処理等に好ましく用いることができる。